단리 동안 중합체 성 입자 의 사전 응집 을 회피 하 고 ( 메트 ) 아크릴 수지 중 에서 의 분산 성 을 개선 시키 기 위해 , 중합체 성 입자 의 외부 층 의 조성 은 유리 하 게 는 가교 된 중합체 A 가 50 ℃ 내지 120 ℃, 바람직 하 게 는 60 ℃ 내지 110 ℃, 보다 바람직 하 게 는 60 ℃ 내지 80 ℃ 의 유리 전이 온도 Tg 를 갖 도록 하 는 방식 으로 선택 된다 . 추가 의 바람직 한 실시 양태 에서 , 가교 된 중합체 A 는 - 10 ℃ 내지 50 ℃, 바람직 하 게 는 5 ℃ 내지 30 ℃ 의 유리 전이 온도 Tg 를 갖 는다 .